(57)【要約】      （修正有）【課題】フレキシブルディスクカートリッジ用で、耐火性能の優れた軽量で安価な耐火保管庫を提供することである。【解決手段】外表面板が耐火発泡塗料を塗布した金属板で、この外表面に耐火ボード及び断熱材を積層して三層構造とした壁面を形成し上向き開口とした箱体を作製して、この箱体の内部にステンレス製二重構造の保管庫を内蔵する。この箱体の開口を気密に閉塞するため、箱体と同様三層構造で各層が同じ厚みの箱体の蓋部があり、この箱体の蓋部は箱体と突き合せ嵌合して箱体の開口を気密に閉塞する。又ステンレス製二重構造の保管庫の開口を気密に閉塞するため、保管庫の内側にスライドして茶筒のように密閉できるステンレス製二重構造の保管庫の閉塞蓋、又はステンレス製二重構造の保管庫に嵌合するステンレス製二重構造の保管庫の閉塞蓋を付設する。【選択図】図３
2006046030.tif 000002
【特許請求の範囲】
【請求項１】
外表面板が耐火発泡塗料を塗布した金属板で、該外表面に耐火ボード及び断熱材を積層して三層構造とした壁面を形成し上向き開口とした箱体で、該箱体の内部にステンレス製二重構造の保管庫を内蔵し、該箱体の開口を気密に閉塞するため箱体と同様三層構造の蓋部があり、ステンレス製二重構造の保管庫には開口を気密に閉塞するためステンレス製二重構造の保管庫の内側にスライドして茶筒のように密閉できるステンレス製二重構造保管庫の閉塞蓋が付設されていることを特徴とするフロッピーディスク等耐火保管庫。
【請求項２】
請求項１記載のステンレス製保管庫の二重構造内部及びステンレス製二重構造保管庫の閉塞蓋を真空状態としたことを特徴とする請求項１記載のフロッピーディスク等耐火保管庫。
【請求項３】
請求項１記載のステンレス製保管庫の二重構造内部及びステンレス製二重構造保管庫の閉塞蓋が真空状態で、且つ二重構造内部に、圧縮強度６００ｋｇｆ／ｃｍ２以上で嵩比重０．３〜０．５ｇ／ｃｍ３、融点１５００℃以上のセラミック微細中空粒子が充填されていることを特徴とする請求項１記載のフロッピーディスク等耐火保管庫。
【請求項４】
三層構造とした壁面を形成し上向き開口とした箱体と、箱体の開口を気密に閉塞するため箱体と同様三層構造の蓋部とは突き合せ嵌合していることを特徴とする請求項１記載のフロッピーディスク等耐火保管庫。
【請求項５】
ステンレス製二重構造の保管庫とステンレス製二重構造保管庫の閉塞蓋が嵌合していることを特徴とする請求項１記載のフロッピーディスク等耐火保管庫。
【請求項６】
請求項１記載の耐火ボードがロックウール成形板又はゾノトライト系けい酸カルシウム板であることを、特徴とする請求項１記載のフロッピーディスク等耐火保管庫。
【請求項７】
請求項１記載の断熱材が無機質繊維又は発泡プラスチックであることを、特徴とする請求項１記載のフロッピーディスク等耐火保管庫。
【発明の詳細な説明】
【技術分野】
【０００１】  本発明は、火災時における高温下に晒されてもフロッピーディスク、重要書類、貴重品等の品質低下を防止できると共に、軽量にして可搬性にも優れた新規なフロッピーディスク等耐火保管庫に関するものである。
【背景技術】
【０００２】  本出願人は、株式会社リボールに在籍中、発明者として多数の特許出願を行ない、更にそれらの生産販売を通じて多くの知見を得ることができた。例えば特開平１０−６１３２３に於て、耐火保管庫のケース本体と閉塞蓋とを、それぞれスチール板による内外表面材間に、充填材としてセラミック微細中空粒子を充填し、軽量化に資すると共に、セラミック微細中空粒子自体の低い熱伝導性とその間に形成される微少空気溜まりの双方の断熱手段により、優れた耐火性を確保することの出来る耐火保管庫の技術を開示している。【０００３】  特開平１０−８８２９に於て、個人用又は業務用のフロッピーディスク或いは貴重品を収納する軽量にして小型携帯型の耐火保管庫として、外表面が耐火発泡塗料を塗布した金属材又は合成樹脂複合材で、内部が圧縮強度６００ｋｇｆ／ｃｍ２以上で、嵩比重０．３〜０．５ｇ／ｃｍ３、融点１５００℃以上のセラミック微細中空粒子を融剤となる材料を含むセラミック組成物或いは／又は陶磁器質組成物の溶融体で接合したセラミック発泡体とガラス繊維・水酸化アルミニウム混入フェノール樹脂発泡体の積層体の構成で、軽量にして一般紙用の１時間耐火の高い性能を有する携帯用耐火保管庫の技術を開示している。【０００４】  特開平１０−１６９３１７に於て、外表面に耐火発泡塗料を塗布し、圧縮強度６００ｋｇｆ／ｃｍ２以上で、嵩比重０．３〜０．５ｇ／ｃｍ３、融点１５００℃以上のセラミック微細中空粒子、シリカ粉末、ガラス粉末或いは／又はガラスマイクロバルーンにレゾール型フェノール樹脂と硬化材及び水を加えた不燃性合成樹脂複合材からなる成形体で構成する携帯用耐火フローピーボックスの技術を開示している。しかも本耐火フローピーボックスの耐火試験を、財団法人建材試験センターに於て実施した。その結果外部温度５００℃の雰囲気中に１時間放置しても、本耐火フローピーボックスの内部温度は３９℃以下であった。【０００５】  高層ビルにおける火災や地震などによる火災に於て、いかに優れた耐火性能を有する耐火保管庫であっても、消火迄ににかかる時間に目途が立たない火災に見舞われた場合、保管物品を安全に維持するすることは困難であるとして、特開２００３−８２９３６に於て、一部分に開口部を有する保管庫部と、該保管庫部が有する開口部を塞いで、その内部を密閉状態に保持することが出来、且つその内部を必要に応じて開放状態にすることの出来る蓋部とからなる耐火保管庫で、保管庫部が外部から内部に向かって外層、中間層及び内層の３層を含む多層構造により形成されてなり、外層は、嵩比重１．０ｇ／ｃｍ３以下である耐火性断熱材料による層であり、中間層は、空気層及び／又は吸熱特性を有する材料による層であり、内層は、嵩比重２．０ｇ／ｃｍ３以下である不燃性材料による層で構成されている技術が開示されている。【０００６】  しかし特開２００３−８２９３６に於ては、紙幣、硬貨、貴金属、有価証券、権利書、絵画、掛け軸、陶器、磁器、漆器、刀剣、甲胄、古文書等を耐火保管庫に収納すべき対象としている。このためＪＩＳ  Ｓ  １０３７「耐火金庫」に規定する一般紙用１時間耐火の性能として１時間の標準加熱試験に於て、内部温度１７７℃以下になることを目的に���ている。実際実施例で試験をした３例の結果に於ても、内部温度が１６０℃、１３０℃、１２０℃であった。最も低温でも１２０℃であるため、フロッピーディスクを収納するために必要な５２℃以下という基準に合格することのできる技術については未開示である。【０００７】  阪神大震災では貴重な資料や財産を耐火金庫に収納していただけでは、火災から保護することが出来ず、耐火金庫内で炭化したり変色したりして品質の劣化をしたものが多く見られた。耐火金庫は耐火庫又は耐火保管庫と称し、ＪＩＳ規格Ｓ１０３７に、収納物及び構造によって一般紙用、磁気テープ用、フレキシブルディスクカートリッジ用とあり、１時間耐火、２時間耐火、３時間耐火、４時間耐火性能の区分がある。１時間耐火は９２７℃、２時間耐火は１０１０℃、３時間耐火は１０５２℃、４時間耐火は１０９３℃と各々最高温度が決められており、その時の耐火庫内部温度は、一般紙用が１７７℃以下、磁気テープ用が６６℃以下で内部湿度は８５％以下、フレキシブルディスクカートリッジ用が５２℃以下で内部湿度は８０％以下と規定されている。【０００８】  フロッピーディスク等を火災から安全確実に保護するためには、火災発生から鎮火するまでの時間を１時間と想定すると、１時間耐火が必要である。外部最高温度９２７℃に対して耐火庫内部温度は５２℃以下にしなければならず、重厚にして且つ非常に高価なものとなる。このため容易に入手することが出来ず、個人用としても又業務用としても大量の重要なフロッピーディスク等がなんら保護されずに放置されているのが現状である。
【発明の開示】
【発明が解決しようとする課題】
【０００９】  本発明は、このような課題に鑑み発明されたものであって、個人用又は業務用の貴重な資料であるフロッピーデイスク、或いは貴重な財産等を安心して収納することができることを目的として、ＪＩＳ規格Ｓ１０３７に収納物及び構造によって規定されている、フレキシブルディスクカートリッジ用で、１時間耐火性能の区分である外部温度９２７℃の最高温度に対して、その時の耐火保管庫の内部温度が、５２℃以下で内部湿度は８０％以下にすることのできる軽量にして安価なフロッピーディスク等耐火保管庫を提供することである。
【課題を解決するための手段】
【００１０】  上記のごとき課題を解決するため鋭意技術開発を行なったフロッピーディスク等耐火保管庫は、外表面板が耐火発泡塗料を塗布した金属板で、この外表面に耐火ボード及び断熱材を積層して三層構造とした壁面を形成し上向き開口とした箱体を形成して、この箱体の内部にステンレス製二重構造の保管庫を内蔵する。この箱体の開口を気密に閉塞するため、箱体と同様三層構造の蓋部があり、ステンレス製二重構造の保管庫の内側にスライドして茶筒のように密閉する方法、又はステンレス製二重構造の保管庫と嵌合して密閉する方法のステンレス製二重構造の保管庫の閉塞蓋が付設されている。ステンレス製保管庫の二重構造内部及びステンレス製二重構造保管庫の閉塞蓋は真空状態としたり、更に真空状態で、且つ二重構造内部に、圧縮強度６００ｋｇｆ／ｃｍ２以上で嵩比重０．３〜０．５ｇ／ｃｍ３、融点１５００℃以上のセラミック微細中空粒子を充填する場合もある。耐火ボードはロックウール成形板又はゾノトライト系けい酸カルシウム板で、断熱材が無機質繊維又は発泡プラスチックである。【００１１】  フロッピーディスク等耐火保管庫の外表面板に塗布する耐火発泡塗料は、１〜３ｍｍ程度の塗膜厚に塗布したものが火災時に数１０ｍｍ厚の炭化遮断層を形成するものである。発泡層はポリリン酸アンモニウム等の触媒、炭素源、樹脂又はバインダー、発泡剤の４種類の主要材料から構成されたもので、フロッピーディスク等耐火保管庫の外表面を火災から保護するものである。耐火発泡塗料の他に、積水化学工業株式会社製の耐火材料「Ｓ耐火シート」を、フロッピーディスク等耐火保管庫の外表面板に貼着しても良い。「Ｓ耐火シート」は、通常時は薄いシート状をして、曲げ加工、切断等の施工が容易であるが火災発生時には瞬時に５〜４０倍に膨張して断熱層を形成する。【００１２】  外表面板の金属板は、鋼板、アルミニウム板、銅板、マグネシウム板、チタン板、ステンレス板などを使用することができる。耐久性の点に於てはステンレス板、チタン板などが最も優れているが、軽量化に対しては、アルミニウム板、マグネシウム板などが好適である。金属板の厚みは金属板の種類によって異なり０．１〜３．２ｍｍの範囲である。外表面板に金属を使用ししかも耐火発泡塗料を塗布することにより、保管庫内部に直接火炎が曝されることが避けられる為、内部の温度上昇を効果的に抑制することができる。又金属板とその内部に積層する耐火ボードは、火災により加熱を受けたとき膨張係数の違いによって耐火ボードに応力が加わり変形を起こす恐れがあるので、金属板はできるだけ薄い板を用いることとし、金属板が耐火ボードと全面接着することを避けることとする。【００１３】  本発明に使用する耐火ボードは、ロックウール成形板又はゾノトライト系けい酸カルシウム板が好適である。耐火ボードは外表面の金属板の裏面に部分接着されている。外部温度の上昇によって外表面の金属板の温度が高くなった場合、耐火ボードは第一に完全不燃性を有するものであることが要求される。第二に高温加熱時に初期の形状を保つと共に自重に耐える強度が必要である。【００１４】  ロックウール成形板は、ロックウールを耐水性の高い樹脂をバインダーとして水溶液の中で��拌し、抄造方式によボード状に成形したものである。耐火不燃材であり軽量で且つ断熱性がよく熱伝導率は、２５℃の温度に於て０．０４８ｋｃａｌ／ｍｈ℃である。ゾノトライト系けい酸カルシウム板は、ゾノトライト結晶を基材とした耐火断熱材で、嵩比重０．２５〜０．３５、厚さ１５ｍｍで耐火被覆材として耐火１時間の性能を有する耐火性と断熱性を有している。【００１５】  耐火ボードとステンレス製二重構造の保管庫の間に断熱材が配設されている。断熱材は、無機質繊維又は発泡プラスチックである。無機質繊維は、グラスウール又はロックウールでいずれもフェルト状又はボード状にして使用する。グラスウール及びロックウール共に熱伝導率λは平均気温θや密度ρ、繊維の太さμなどによって異なる。又平均温度１００℃以下では、熱伝導率は温度に比例して大きくなるが、本発明に於ては２５℃に於て、熱伝導率が０．０４０ｋｃａｌ／ｍｈ℃以下の条件にして使用する。発泡プラスチックは、燃えにくく発煙量も少なく、燃焼生成による有害ガスの発生が非常に少ないものを使用する。本発明に於ては、準不燃材料の認定を得ているフェノールフォームが好適に使用できる。フェノールフォームは、１５０℃迄の使用に耐え、熱伝導率は０．０２０ｋｃａｌ／ｍｈ℃で非常に優れ、高温になってもこの数値は低下しない。【００１６】  外表面板が耐火発泡塗料を塗布した金属板で、この外表面に耐火ボード及び断熱材を積層して三層構造とした壁面を形成し上向き開口とした箱体を形成し、この箱体の内部に嵌入するステンレス製二重構造の保管庫は、ＪＩＳ規格Ｓ１０３７に収納物及び構造によって規定されている、フレキシブルディスクカートリッジ用で、１時間耐火性能の区分である外部温度９２７℃の最高温度に対して、その時の耐火保管庫の内部温度が、５２℃以下で内部湿度は８０％以下にする為の核となるものである。このためステンレス製二重構造の保管庫の二重構造の内部は、真空状態とするか、二重構造内部を真空状態とし更に二重構造内部に、圧縮強度６００ｋｇｆ／ｃｍ２以上で嵩比重０．３〜０．５ｇ／ｃｍ３融点１５００℃以上のセラミック微細中空粒子を充填する。ステンレス製二重構造の保管庫のステンレス板は、保管庫の大きさによって０．２〜１．２ｍｍとする。又ステンレス製二重構造の保管庫の厚みは、１５〜３０ｍｍの範囲が好適である。【００１７】  セラミック微細中空粒子や微細中空発泡体の圧縮強度とは、耐水圧強度と同意語であり、圧縮強度の測定は、セラミック微細中空粒子や微細中空発泡体を水中で加圧し水に加えられた圧力がセラミック微細中空粒子や微細中空発泡体に伝わり破壊する圧力を圧縮強度とするのである。本発明に使用するセラミック微細中空粒子は、従来の微細中空発泡体であるシラスバルーン、ガラスマイクロバルーン、シリカバルーン等に比較して格段に圧縮強度が高いものであり、しかもセラミック微細中空粒子は、１００％完全な球状である。従来の微細中空発泡体の圧縮強度は８０〜３００ｋｇｆ／ｃｍ２である。【００１８】  次にセラミック微細中空粒子を使用する場合に重要なことは熱伝導率である。セラミック微細中空粒子や微細中空発泡体は、その粒径によるが一般に０．１ｋｃａｌ／ｍｈｒ℃前後であ���、しかも加熱されてもあまり変化が少ない。添加した微細中空発泡体が破壊された場合、熱伝導率は大体０．２ｋｃａｌ／ｍｈｒ℃以下に低下する。完全中空で破壊されないセラミック微細中空粒子が使用された場合のみ優れた耐熱性の効果が得られるのである。【００１９】  本発明に使用するセラミック微細中空粒子の融点は、１５００℃以上である。セラミック微細中空粒子はその材質に起因するのは当然であるが、一般的に融点の高いものほど圧縮強度も高くなる。完全中空で破壊されないセラミック微細中空粒子を使用するため、圧縮強度を６００ｋｇｆ／ｃｍ２以上とするので、その融点は１５００℃以上になるのである。【００２０】  以上により本発明に於て使用するセラミック微細中空粒子は、シリカ５０〜６０％、アルミナ４０〜４５％、その他１．５〜２．５％からなるセラミック組成物を発泡生成せしめたもので、その物性は圧縮強度７００ｋｇｆ／ｃｍ２、融点１６００℃、嵩比重０．３５ｇ／ｃｍ３、熱伝導率０．１ｋｃａｌ／ｍｈｒ℃で完全な中空粒子のみで構成されている。セラミック微細中空粒子の粒径は、５〜３００μｍのものを使用する。【００２１】  ステンレス製二重構造の保管庫の二重構造の内部は、真空状態とするのみでも、ＪＩＳ規格Ｓ１０３７に収納物及び構造によって規定されている、フレキシブルディスクカートリッジ用で、１時間耐火性能の区分である外部温度９２７℃の最高温度に対して、その時の耐火保管庫の内部温度が、５２℃以下で内部湿度は８０％以下にすることは可能である。しかし二重構造内部を真空状態とし更に二重構造内部に、圧縮強度６００ｋｇｆ／ｃｍ２以上で嵩比重０．３〜０．５ｇ／ｃｍ３融点１５００℃以上のセラミック微細中空粒子を充填することによって、熱の伝わり方が大幅に低減することを見出したのである。又ステンレス製二重構造の保管庫が加熱によって、万一凹む恐れがあってもセラミック微細中空粒子が充填されていると、凹む恐れは全く生じない。【００２２】  ステンレス製二重構造の保管庫の形状は、特に限定するものではなく、フロッピーディスク等が容易に収納することができれば良く、立方体、直方体、円柱状、楕円柱状等適宜選択することが出来る。又三層構造とした壁面を形成し上向き開口とした箱体の形状も、特に限定するものではなく、当該箱体を机の引出し、ロッカーの引出し等に容易に収納することが出来れば良く、立方体、直方体、円柱状、楕円柱状等適宜選択することが出来る。【００２３】  三層構造とした壁面を形成し上向き開口とした箱体を作製して、この箱体の内部にステンレス製二重構造の保管庫を内蔵し、この箱体の開口を気密に閉塞するため、箱体と同様三層構造で各層が同じ厚みの箱体の蓋部があり、この箱体の蓋部は箱体と突き合せ嵌合して箱体の開口を気密に閉塞する。又ステンレス製二重構造の保管庫には開口を気密に閉塞するため、ステンレス製二重構造の保管庫の内側にスライドして茶筒のように密閉できるステンレス製二重構造の保管庫の閉塞蓋、又はステンレス製二重構造の保管庫に嵌合するステンレス製二重構造の保管庫の閉塞蓋を付設している。ステンレス製二重構造の保管庫の閉塞蓋のステンレスの厚みは、ステンレス製二重構造の保管庫の厚みと同様０���２〜１．２ｍｍの範囲が好適で、ステンレス製二重構造の保管庫の閉塞蓋の厚みは、ステンレス製二重構造の保管庫の厚みと同様１５〜３０ｍｍの範囲が好適である。
【発明の効果】
【００２４】  本発明になるフロッピーディスク等耐火保管庫を作製し、ＪＩＳ規格Ｓ１０３７に収納物及び構造によって規定されている、フレキシブルディスクカートリッジ用で、１時間耐火性能の区分である外部温度９２７℃の最高温度になる試験を行ない、耐火保管庫の内部に経過温度及び湿度を記録できるセンサを入れて、試験時の耐火保管庫の内部温度及び内部湿度を測定した結果、内部温度は５２℃以下で内部湿度は８０％以下であることが実証できた。
【発明を実施するための最良の形態】
【００２５】  本発明を実施する場合、フロッピーディスク等耐火保管庫の外表面板に塗布する耐火発泡塗料は、１〜３ｍｍ程度の塗膜厚に塗布したもの、又はこのような耐火発泡塗料の他に、積水化学工業株式会社製の耐火材料「Ｓ耐火シート」を、フロッピーディスク等耐火保管庫の外表面板に貼着しても良い。「Ｓ耐火シート」は、通常時は薄いシート状をして、曲げ加工、切断等の施工が容易であるが火災発生時には瞬時に５〜４０倍に膨張して断熱層を形成する。【００２６】  外表面板の金属板は、鋼板、アルミニウム板、銅板、マグネシウム板、チタン板、ステンレスなどを使用することができる。耐久性の点等に於てはステンレス板が最も適している。ステンレス板の厚みは０．１〜０．８ｍｍの範囲である。外表面板に金属を使用して、しかも耐火発泡塗料を塗布することにより、保管庫内部に直接火炎が曝されることが避けられる為、内部の温度上昇を効果的に抑制することができる。又ステンレス板の内側に積層する耐火ボードは、火災により加熱を受けたとき膨張係数の違いによって耐火ボードに応力が加わり変形を起こす恐れがあるので、ステンレス板はできるだけ薄い板を用いることとし、ステンレス板は耐火ボードと部分接着とする。【００２７】  本発明に使用する耐火ボードは、ロックウール成形板、ゾノトライト系けい酸カルシウム板が好適である。耐火ボードは外表面のステンレス板の裏面に接着されている。外部温度の上昇によって外表面の金属板の温度が高くなった場合、耐火ボードは第一に完全不燃性を有するものであることが要求される。第二に高温加熱時に初期の形状を保つと共に自重に耐える強度が必要である。ロックウール成形板は、ロックウールを耐水性の高い樹脂をバインダーとして水溶液の中で攪拌し、抄造方式によボード状に成形したものである。耐火不燃材であり軽量で且つ断熱性がよく熱伝導率は、２５℃の温度に於て０．０４８ｋｃａｌ／ｍｈ℃である。けい酸カルシウム板は、ゾノトライト結晶を基材とした耐火断熱材で、ゾノトライト系けい酸カルシウム板である。嵩比重０．２５〜０．３５、厚さ１５ｍｍで耐火被覆材として耐火１時間の性能を有する耐火性と断熱性を有している。本発明に於ては、いずれも使用することが可能であるが、ゾノトライト結晶を基材としたゾノトライト系けい酸カルシウム板がより好適に使用できる。【００２８】  耐火ボードとステンレス製二重構造の保管庫の間に配設される断熱材は、無機質繊維又は発泡プラスチックである。無機質繊維は、グラスウール又はロックウールでいずれもフェルト状又はボード状にして使用する。発泡プラスチックは、燃えにくく発煙量も少なく、燃焼生成による有害ガスの発生が非常に少ないものを使用する。本発明に於ては、準不燃材料の認定を得ているフェノールフォームが好適に使用できる。本発明に於ては、いずれも使用することが可能であるが、ボード状の無機質繊維がより好適に使用できる。【００２９】  外表面板が耐火発泡塗料を塗布した金属板で、この外表面に耐火ボード及び断熱材を積層して三層構造とした壁面を形成し上向き開口とした箱体を作製し、この箱体の内部に内蔵するステンレス製二重構造の保管庫の二重構造の内部は、真空状態とするか、二重構造��部を真空状態とし更に二重構造内部に、圧縮強度６００ｋｇｆ／ｃｍ２以上で嵩比重０．３〜０．５ｇ／ｃｍ３融点１５００℃以上のセラミック微細中空粒子を充填する。ステンレス製二重構造の保管庫のステンレス板は、保管庫の大きさによって０．２〜１．２ｍｍとする。又ステンレス製二重構造の保管庫の厚みは、１５〜３０ｍｍの範囲が好適である。【００３０】  三層構造とした壁面を形成し上向き開口とした箱体の内部に、ステンレス製二重構造の保管庫を内蔵し、この箱体の開口を気密に閉塞するため、箱体と同様三層構造で各層が同じ厚みの箱体の蓋部があり、この箱体の蓋部は箱体と突き合せ嵌合して箱体の開口を気密に閉塞する。又ステンレス製二重構造の保管庫も、その開口を気密に閉塞する閉塞蓋を付設する。ステンレス製二重構造の保管庫の閉塞蓋のステンレスの厚みは、ステンレス製二重構造の保管庫の厚みと同様０．２〜１．２ｍｍの範囲が好適で、ステンレス製二重構造の保管庫の閉塞蓋の厚みは、ステンレス製二重構造の保管庫の厚みと同様１５〜３０ｍｍの範囲が好適である。【００３１】  本発明に於て、ステンレス板とゾノトライト系けい酸カルシウムとの接着、ゾノトライト系けい酸カルシウムとボード状の断熱材との接着、ボード状の断熱材とステンレス製二重構造の保管庫との接着等における接着剤は、けい酸ソーダを主成分とする完全無機質のペースト状接着剤を使用する。又補修用のパテは、ゾノトライト系けい酸カルシウムと同質の基材に合成糊を加えたものを使用する。【００３２】  本発明の実施例を詳述する。【００３３】  実施例１  外表面に０．３ｍｍ厚のステンレス薄板を使用して、これに耐火発泡塗料（「ナリファイア・システムＳ」化工機商事（株）販売）を２ｍｍ厚に塗布した。このステンレス板に嵩比重０．３５、厚さ１５ｍｍのゾノトライト系けい酸カルシウム板（「ニュータイカライト１号」日本インシュレーション株式会社製）を部分接着した。部分接着としたのは、火災により加熱を受けたとき膨張係数の違いによって耐火ボードに応力が加わり変形を起こす恐れがあるので、ステンレス板はできるだけ薄い板を用いることとし、ステンレス板がゾノトライト系けい酸カルシウム板と全面接着することを避けたのである。この接着に使用した接着剤は、けい酸ソーダを主成分とする完全無機質のペースト状接着剤（「ボンデスト」日本インシュレーション株式会社製）である。【００３４】  ゾノトライト系けい酸カルシウム板に断熱材として、密度３２ｋｇ／ｍ３、厚さ４２ｍｍのグラスウールボード（「Ｕボード」旭ファイバーグラス株式会社製）をけい酸ソーダを主成分とする完全無機質のペースト状接着剤（「ボンデスト」日本インシュレーション株式会社製）で接着した。【００３５】  以上の材料構成によって三層構造とした壁面を形成し、上向き開口とした箱体を作製した。箱体の大きさは、幅２７０ｍｍ、横３７０ｍｍ、高さ２１０ｍｍである。この箱体の内部に、内部が真空なステンレス製二重構造の円柱状保管庫を内蔵した。この箱体の開口を気密に閉塞するため、箱体と同様三層構造で各層が同じ厚みの箱体の蓋部を作製した。この箱体の蓋部は箱体と突き合せ嵌合して箱体の開口を気密に閉塞することのできる構造とした。ステンレス製二重構造の円柱状保管庫の開口を気密に閉塞するため、内部を真空とした閉塞蓋を付設した。ステンレス製二重構造の円柱状保管庫の寸法は、直径１５０ｍｍ、長さ２５０ｍｍである。ステンレス製二重構造の円柱状保管庫及びステンレス製二重構造の円柱状保管庫の閉塞蓋の厚みは、１５ｍｍで、使用したステンレス板の厚みは、０．５ｍｍである。【００３６】  実施例２  実施例１とまったく同じ構成及び寸法で、内部が真空なステンレス製二重構造の円柱状保管庫、及び内部が真空なステンレス製二重構造の円柱状保管庫の閉塞蓋の内部にセラミック微細中空粒子を充填した。【００３７】  実施例３  実施例１とまったく同じ構成及び寸法の箱体の内部に、内部が真空なステンレス製二重構造の直方体の保管庫を内蔵し、ステンレス製二重構造の直方体保管庫に嵌合するステンレス製二重構造の保管庫の閉塞蓋を付設した。ステンレス製二重構造の直方体保管庫とステンレス製二重構造の保管庫の閉塞蓋との嵌合部分に加熱溶融耐火パッキングを貼着した。ステンレス製二重構造の直方体保管庫の寸法は、幅１５０ｍｍ、長さ２５０ｍｍ、高さは閉塞蓋をした状態で１５０ｍｍである。【００３８】  本実施例１、２及び３になるフロッピーディスク等耐火保管庫を、ＪＩＳ規格Ｓ１０３７に収納物及び構造によって規定されている、フレキシブルディスクカートリッジ用で、１時間耐火性能の区分である外部温度９２７℃の最高温度になる試験を行ない、耐火保管庫の内部に経過温度及び湿度を記録できるセンサを入れて、試験時の耐火保管庫の内部温度及び内部湿度を測定した結果、内部温度は５２℃以下で内部湿度は８０％以下であることが実証できた。
【産業上の利用可能性】
【００３９】  現在フロッピーディスク等耐火保管庫は、重厚にして且つ非常に高価なものであるため、容易に入手することが出来ず、個人用としても又業務用としても大量の重要なフロッピーディスク等がなんら保護されずに放置されているのである。本発明になるフロッピーディスク等耐火保管庫は、今後ますます増加するフロッピーディスク等を火災から安全確実に保護することができ、火災発生から鎮火するまでの時間を１時間と想定して、１時間耐火試験を行った結果、外部最高温度９２７℃に対して耐火庫内部温度は５２℃以下にすることが実証され、個人用としても又業務用としても今後増大する社会的ニーズに答えることができるものであると言える。
【図面の簡単な説明】
【００４０】
【図１】    実施例１のフロッピーディスク等耐火保管庫斜視図。
【図２】    実施例１のフロッピーディスク等耐火保管庫上面図。
【図３】    実施例１のフロッピーディスク等耐火保管庫縦断面図。
【図４】    実施例１のフロッピーディスク等耐火保管庫横断面図。
【図５】    実施例２のフロッピーディスク等耐火保管庫横断面図。
【図６】    実施例３のステンレス製二重構造の直方体の保管庫断面図。
【符号の説明】
【００４１】１．フロッピーディスク等耐火保管庫
２．箱体
３．箱体の蓋部
４．耐火発泡塗料
５．ステンレス板
６．ゾノトライト系けい酸カルシウム板
７．グラスファイバーボード
８．ステンレス製二重構造の円柱状保管庫
９．ステンレス製二重構造の円柱状保管庫の閉塞蓋
１０．嵌合部
１１．真空状態
１２．セラミック微細中空粒子
１３．ステンレス製二重構造の直方体保管庫
１４．ステンレス製二重構造の直方体保管庫の閉塞蓋
１５．加熱溶融耐火パッキング
１６．フロッピーディスク等の保管部分
【図１】
2006046030.tif 000003
【図２】
2006046030.tif 000004
【図３】
2006046030.tif 000005
【図４】
2006046030.tif 000006
【図５】
2006046030.tif 000007
【図６】
2006046030.tif 000008